(57)【要約】      （修正有）【課題】より優れた反射抑止効果と散乱防止効果を兼ね備えた反射抑止膜の提供。【解決手段】光透過性支持体１と、表面に略一定の間隔を保った状態で配置された略球状の微小粒子を有する微小粒子層２０とを備えた反射抑止膜。さらに、微小粒子３の直径が０．２〜０．２７５μｍであり、隣り合う前記略球状の微小粒子の間隔が０．０２５〜０．０５μｍとする反射抑止膜。光透過性を有する複数の第１の球状粒子を、前記光透過性支持体に接し、かつ、隣り合う第１の球状粒子同士が互いに接した状態で固定する第１ステップと、光透過性を有する複数の第２の球状粒子を、前記第１の球状粒子上に接した状態で配置し、配置された前記第２の球状粒子の前記第１の球状粒子側を部分的に光透過性材料中に埋包固定する第２ステップとを備え、前記第１の球状粒子の直径は前記第２の球状粒子の直径とは異なる、反射抑止膜の製造方法。【選択図】図１
2012163794.tif 000002
【特許請求の範囲】
【請求項１】
光透過性支持体と、表面に略一定の間隔を保った状態で配置された略球状の微小粒子を有する微小粒子層とを備えた反射抑止膜。
【請求項２】
前記略球状の微小粒子の直径が０．２〜０．２７５μｍであり、
隣り合う前記略球状の微小粒子の間隔が０．０２５〜０．０５μｍである、請求項１に記載の反射抑止膜。
【請求項３】
請求項１に記載の反射抑止膜の製造方法であって、
前記光透過性支持体の上に、光透過性を有する複数の第１の球状粒子を、前記光透過性支持体に接し、かつ、隣り合う第１の球状粒子同士が互いに接した状態で固定する第１ステップと、
光透過性を有する複数の第２の球状粒子を、前記第１の球状粒子上に接した状態で配置し、配置された前記第２の球状粒子の前記第１の球状粒子側を部分的に光透過性材料中に埋包固定する第２ステップとを備え、
前記第１の球状粒子の直径は前記第２の球状粒子の直径とは異なる、反射抑止膜の製造方法。
【請求項４】
前記第１の球状粒子の直径をＡ、前記第２の球状粒子の直径をＢ、隣り合う前記第２の球状粒子同士の間隔をＣとした時、
Ｂは０．２〜０．２７５μｍであり、
Ｃは０．０２５〜０．０５μｍであり、
Ａ＝（Ｂ＋Ｃ）／Ｎ  （ただし、Ｎは自然数）、かつ、
Ａ＞Ｃ
である、請求項３に記載の反射抑止膜の製造方法。
【発明の詳細な説明】
【技術分野】
【０００１】
本発明は、太陽光集熱管のガラス面などに利用される反射抑止膜およびその製造方法に関する。
【背景技術】
【０００２】
太陽光集熱管は、太陽光を高熱エネルギーに変換するためのものである。変換されたエネルギーは、最終的に家庭用や業務用の給湯器、冷凍機の熱源、発電機（水蒸気にしてタービンを回す）などに利用される。したがって、太陽光集熱管には、照射される太陽光を効率良く、広い波長帯域で吸収し、かつ、極力反射を抑えて太陽光エネルギーが外へ逃げないような特性が求められる。
【０００３】
太陽光を熱源として利用する場合、光を熱に変換する部分（光熱変換部）からの熱の放散を抑えるため、通常は、光熱変換部をガラス管の中に入れて封止し、管内を真空にして使用する。そのため、太陽光は光熱変換部に達するまでにガラスと空気あるいは真空との界面を２回通過しなければならず、何の対策も施さなければ各界面でおよそ４％の反射が起こる。
【０００４】
このような反射を抑止する方法として、ガラス管に単層あるいは多層の反射抑止膜を設けたり、ノングレア処理を施したりする技術が知られている。なお、かかる反射抑止膜は、長時間にわたって太陽光に暴露されるため、材料面での制約（無機系材料か、ポリカーボネートやフッ素系樹脂など一部の樹脂材料でないと耐久できない）がある。
【０００５】
単層の反射抑止膜は、反射を抑止できる帯域が狭く、また、ガラスの屈折率（１．４６〜１．４９）の１／２乗に相当するような低屈折率（１．２１〜１．２２）の無機系材料が存在しない。屈折率の低い無機系材料であるＭｇＦ２を用いても、反射率を１．５％より小さくはできない。
【０００６】
多層の反射抑止膜の反射率は、抑止帯域内では１％未満と小さいが、その帯域幅は材料で制限され（せいぜい０．３〜１．１μｍ）、また、その帯域以外では反射率がかなり大きくなるため、太陽光のようにスペクトル幅の広い場合（０．３〜２．５μｍ以上）に対しては、むしろ効果がない。
【０００７】
したがって、ＭｇＦ2などからなる単層の反射抑止膜に比べて反射抑止効果性能が高く、低コストで作製できる反射抑止膜が求められていた。
【０００８】
ノングレア処理の場合は広い帯域で反射を抑止できるが、加工した凹凸寸法程度よりも短い波長の光は進行方向が変化してしまう（散乱される）。ガラスと光熱変換部は距離を離して使うので、散乱を避けるには凹凸寸法を太陽光の最短波長程度以下とし、かつ、形状を同じように整える必要がある。それを実現する方法としては、例えば、特許文献１に開示された方法や、特許文献２に開示された技術を応用した方法が挙げられる。
【０００９】
特許文献１には、エッチングによりそのような凹凸形状を形成する方法が記述されている。ここで、直径０．０１μｍのポリスチレン球の入ったエッチング液にガラスを押しつけてエッチングすることで、反射率が低くなった旨が記載されている。これは、ポリスチレン球がガラス面に当たっているかどうかでエッチング速度に差ができ、凹凸形状が形成されたことによるものと推測されるが、その凹凸の大きさや深さ、形状のばらつきなどについては開示されていない。また、反射率は抑制されているが、透過した光は同じ方向に進む光なのか散乱された光なのかは記述されていない。ウェットエッチングでこのレベルの寸法の形状を制御することは非常に難しいことから、凹凸形状のばらつきは大きかったと考えるのが自然であり、よって透過光の多くは散乱されていたと考えられる。
【００１０】
一方、特許文献２には、光透過性支持体の上に、複数の光透過性の微小球状粒子が光透過性樹脂中に部分的に埋包されてなる微小粒子層を設けたマイクロレンズシートが開示されている。特許文献２に記載されるマイクロレンズシートは、集光用のものであるが、マイクロレンズのサイズを光の波長よりも小さくすれば反射抑止膜として応用できる。粒子サイズの揃ったものを使用すれば凹凸形状のばらつきは小さくできるので、ある程度の反射抑止効果と散乱防止効果は期待できる。
【００１１】
しかしながら、特許文献２に開示されるような従来のマイクロレンズシート（図１０（ａ）、（ｂ）参照）は、光透過性支持体１の上に、マイクロレンズ３が互いに接触した状態で光透過性材料２に埋包固定されてなるマイクロレンズ層２０が形成されたものであり、このようなマイクロレンズシートでは、あまり大きな反射抑止効果が得られないことが、本発明者らの検討で明らかになった。
【先行技術文献】
【特許文献】
【００１２】
【特許文献１】特開平１−１００５０１号公報
【特許文献２】特開２００４−２１２１５号公報
【発明の概要】
【発明が解決しようとする課題】
【００１３】
本発明は上記の事情に鑑み、より優れた反射抑止効果と散乱防止効果を兼ね備えた反射抑止膜を提供することを目的とする。
【課題を解決するための手段】
【００１４】
本発明者らは、鋭意検討した結果、微小粒子同士を密着させた場合よりも、間隔を設けて微小粒子を配列する方が、反射抑止効果が高くなることを見出し、また、微小粒子の直径とその間隔を特定範囲に設定することにより、最も反射率が低くなることを見出した。
【００１５】
すなわち、本発明は、光透過性支持体と、表面に略一定の間隔を保った状態で配置された略球状の微小粒子を有する微小粒子層とを備えた反射抑止膜である。
【００１６】
上記略球状の微小粒子の直径が０．２〜０．２７５μｍであり、
隣り合う上記略球状の微小粒子の間隔が０．０２５〜０．０５μｍであることが好ましい。
【００１７】
また、本発明は、上記反射抑止膜の製造方法であって、
上記光透過性支持体の上に、光透過性を有する複数の第１の球状粒子を、上記光透過性支持体に接し、かつ、隣り合う第１の球状粒子同士が互いに接した状態で固定する第１ステップと、
光透過性を有する複数の第２の球状粒子を、上記第１の球状粒子上に接した状態で配置し、配置された上記第２の球状粒子の上記第１の球状粒子側を部分的に光透過性材料中に埋包固定する第２ステップとを備え、
上記第１の球状粒子の直径は上記第２の球状粒子の直径とは異なる、反射抑止膜の製造方法にも関する。
【００１８】
上記第１の球状粒子の直径をＡ、上記第２の球状粒子の直径をＢ、隣り合う上記第２の球状粒子同士の間隔をＣとした時、
Ｂは０．２〜０．２７５μｍであり、
Ｃは０．０２５〜０．０５μｍであり、
Ａ＝（Ｂ＋Ｃ）／Ｎ  （ただし、Ｎは自然数）、かつ、
Ａ＞Ｃ
であることが好ましい。
【発明の効果】
【００１９】
本発明の反射抑止膜は、その表面に略一定の間隔を保った状態で配置された略球状の微小粒子を有することにより、優れた反射抑止効果と散乱防止効果を兼ね備える。
【００２０】
また、本発明の反射抑止膜の製造方法によれば、所望の間隙を設けて微小粒子を配列することができるため、優れた反射抑止効果を有する反射抑止膜を精度良く、低コストで製造することが可能となる。また、粒子の自己組織的な配列現象を利用した形成方法であることから、面積の大きな反射抑止膜を比較的安価に作製することができる。
【図面の簡単な説明】
【００２１】
【図１】本発明の反射抑止膜を示す模式図である。（ａ）は側面図、（ｂ）は上面図である。
【図２】実施例１の反射抑止膜を示す模式的な側面図である。
【図３】実施例１の反射抑止膜を示す模式的な上面図である。
【図４】実施例１の反射抑止膜の製造工程を示す模式図である。
【図５】実施例２の反射抑止膜を示す模式的な側面図である。
【図６】実施例２の反射抑止膜を示す模式的な上面図である。
【図７】実施例２の反射抑止膜の製造工程を示す模式図である。
【図８】本発明の反射抑止膜の透過率の周波数特性を示すグラフである。
【図９】従来の反射抑止膜の透過率の周波数特性を示すグラフである。
【図１０】従来の反射抑止膜を示す模式図である。（ａ）は側面図、（ｂ）は上面図である。
【発明を実施するための形態】
【００２２】
＜反射抑止膜＞
本発明の反射抑止膜は、その表面に略球状の微小粒子が配置されており、該微小粒子は互いに密着するように配置されている（最密充填されている）のではなく、間隔を開けて配置されていることを特徴としている。
【００２３】
本発明の反射抑止膜を、図１を用いて説明する。本発明の反射抑止膜は、光透過性支持体１の表面に、略球状の微小粒子３および光透過性材料２からなる微小粒子層２０によって形成されている。微小粒子３は、光透過性支持体１の表面に略一定の間隔を保った状態で配置されている。ここで、微小粒子３は、完全に一定の間隔を保った状態で配置されている必要はなく、本発明の効果を損なわない範囲で部分的に間隔が異なること等は許容される。
【００２４】
「略球状の微小粒子」とは、光透過性を有する材料からなる略球状の微小粒子である。また、「略球状の」とは、完全な球状である必要はなく、本発明の効果を損なわない範囲の僅かな変形は許容される。図１に示す微小粒子３は球状のものであるが、それに近い形状であってもよい。該微小粒子は部分的に光透過性材料に埋包された状態で配置されている。
【００２５】
微小粒子３の直径は、が０．２〜０．２７５μｍであり、好ましくは０．２２５〜０．２５μｍである。微小粒子の直径は、通常は後述の第２の球状粒子の直径と等しい。
【００２６】
隣り合う略球状の微小粒子３の間隔は、０．０２５〜０．０５μｍである。ここで、「隣り合う略球状の微小粒子の間隔」とは、隣り合う微小粒子の中心間を結ぶ直線上における間隙の長さである。すなわち、通常は、後述の第２の球状粒子が第１の球状粒子上に配列された際における隣り合う第２の球状粒子間の間隔に等しい。
【００２７】
微小粒子の材質は後述の第２の球状粒子と同様であり、光透過性支持体の材質や光透過性材料については、後述のとおりである。
【００２８】
＜製造方法＞
本発明の反射抑止膜の製造方法は、上記光透過性支持体の上に、光透過性を有する複数の第１の球状粒子を、上記光透過性支持体に接し、かつ、隣り合う第１の球状粒子同士が互いに接した状態で固定する第１ステップと、
光透過性を有する複数の第２の球状粒子を、上記第１の球状粒子上に接した状態で配置し、配置された上記第２の球状粒子の上記第１の球状粒子側の一部を光透過性材料中に埋包固定する第２ステップとを備えており、
上記第１の球状粒子の直径と上記第２の球状粒子の直径とが異なることを特徴とする。
【００２９】
この特徴により、第１の球状粒子上に所望の間隙を設けて第２の球状粒子を配置することができ、この第２の球状粒子を部分的に光透過性材料に埋包することで、所望の間隙を設けて微小粒子を配列することができる。
【００３０】
光透過性支持体は、光透過性（通常は透明）や支持体としての機械的強度を有するものであれば特に限定されないが、例えば、石英ガラスシートなどのガラスシートや、ポリエチレンテレフタレート、ポリエチレンナフタレート、アラミド樹脂、ポリイミド樹脂等の樹脂材料からなるシートなどが挙げられる。光透過性支持体の厚さは、特に限定されないが、通常は３μｍ〜１０ｍｍである。
【００３１】
第１の球状粒子および第２の球状粒子を構成する材料は、光透過性のものであれば特に限定されないが、例えば、シリカ、光透過性樹脂などが挙げられ、好ましくはシリカである。
【００３２】
第１の球状粒子の直径をＡ、第２の球状粒子の直径をＢ、隣り合う上記第２の球状粒子同士の間隔をＣとした時（図２参照）、
Ｂは０．２〜０．２７５μｍであり、
Ｃは０．０２５〜０．０５μｍであり、
Ａ＝（Ｂ＋Ｃ）／Ｎ  （ただし、Ｎは自然数）、かつ、
Ａ＞Ｃ
であることが好ましい。
【００３３】
すなわち、下層に、第２の球状粒子を配列する際の所望のピッチと同じ、あるいは、その１／ｎ（ｎ≧２かつ整数）の直径（すなわち、Ｂ＋Ｃの１／Ｎ（Ｎは自然数）の直径）を有する第１の球状粒子を並べ、次に、その上層に所望の直径の第２の球状粒子を並べる手順で、微小粒子を製造することが好ましい。ここで、ピッチ（Ｐ）は、隣り合う第２の球状粒子の中心間の距離であり、間隙と所望の第２の球状粒子の直径（Ｂ）とその間隔（Ｃ）の和である。ピッチ（Ｐ）は、０．２２５〜０．３２５μｍであることが好ましい。
【００３４】
所望の反射防止膜のＢおよびＣを上記の範囲に設定し、Ａ＝（Ｂ＋Ｃ）／Ｎとすることで、第２の球状粒子は第１の球状粒子の窪みに位置することを条件に、最も近接するように配置され、所望の間隙Ｃを設けて第１の球状粒子上に配列される。ただし、Ａ≦Ｃとなると、Ｃよりも狭い間隔で第１の球状粒子間の窪みが存在することになり、第１の球状粒子上に配列される第２の球状粒子の間隙は所望のＣより狭いものとなってしまうため、Ａ＞Ｃであることが条件となる。
【００３５】
また、ＡとＢの大小関係はＡ＝Ｂでなければどちらでもよい。Ａ＜Ｂである場合（ｎを大きく設定し、第１の球状粒子として径の小さいものを選択した場合）は、それだけ反射抑止膜内での光の吸収量が減少する効果がある。但し、径が小さくて粒度分布の少ない粒子は製造が難しく、コストも高くなる傾向にある。Ａ＞Ｂである場合は、径の小さな粒子を準備しなくても作製できるので、コスト的には有利である。
【実施例】
【００３６】
以下、実施例を挙げて本発明をより詳細に説明するが、本発明はこれらに限定されるものではない。
【００３７】
（実施例１）
本実施例は、図２、図３に示されるように第１の球状粒子４の直径が第２の球状粒子３よりも大きい場合の実施例である。反射抑止膜の製造工程を、図４を用いて以下に説明する。
【００３８】
＜第１ステップ＞
石英ガラスからなるガラス基板（光透過性支持体）１上に、低融点の石英ガラスからなる厚さ０．０５９μｍのガラス膜（光透過性材料）２を形成した（図４（ａ））。そのガラス基板を、直径が０．３μｍの光透過性を有する第１の球状粒子４（球状シリカ粒子）を１０ｗｔ％含んだ分散液（分散媒は水で、ｐＨを８〜１０に調整したもの）中に浸漬し、０．５ｍｍ／ｓｅｃで引き上げて、ガラス膜２の表面に第１の球状粒子４を析出させ、乾燥することにより第１の球状粒子４を含む単層膜を形成した（図４（ｂ））。
【００３９】
次に、第１の球状粒子４を含む単層膜側が上側となるようにガラス基板を設置し、周囲の温度をガラス膜２の融点以上の温度で上昇させた。なお、この温度は、ガラス基板１の融点よりは低い温度である。この工程で、自重により第１の球状粒子はガラス膜２中に粒子の下半分が部分的に埋包され、ガラス基板１に接した状態となり、かつ、隣り合う第１の球状粒子同士が互いに接した状態（最密充填の状態）となる。その状態で、周囲の温度を降下させることで、第１の球状粒子４はガラス膜２中に粒子の下半分が部分的に埋包された状態で固定される（図４（ｃ））。この状態では、第１の球状粒子４が沈み込んだことにより、ガラス膜２の厚さは０．１５μｍになっている。なお、第１の球状粒子に対して、その自重ではなく、外部から押圧することで、ガラス膜２中に埋包させてもよい。
【００４０】
＜第２ステップ＞
次に、ガラス膜２の上に、さらに、ガラス基板１の表面からの厚さ（ガラス膜２およびガラス膜５の合計の厚さの平均値）が０．３１１μｍとなるように、低融点の石英ガラス（光透過性材料）からなるガラス膜５を形成した（図４（ｄ））。この厚さは第１の球状粒子の直径を超えているが、ガラス膜５の表面は平坦ではなく、第１の球状粒子の配列による凹凸を反映した形状となっている。なお、ガラス膜５の融点は、ガラス膜２の融点よりも低い。
【００４１】
図４（ｄ）に示す状態の積層体を、今度は、直径が０．２５μｍの光透過性を有する第２の球状粒子（球状シリカ粒子）３を１０ｗｔ％含んだ分散液（分散媒は水で、ｐＨを８〜１０に調整したもの）中に浸漬し、０．５ｍｍ／ｓｅｃで引き上げて、ガラス膜５の表面上の、第１の球状粒子４の配列を反映して形成された凹部に第２の球状粒子３を析出させ、乾燥することにより第２の球状粒子３をガラス膜５上に仮固定した（図４（ｅ））。
【００４２】
次に、第２の球状粒子３を含む単層膜側が上側となるようにガラス基板１を設置し、周囲の温度をガラス膜５の融点以上の温度まで上昇させた。なお、この温度は、ガラス基板１の融点およびガラス膜２の融点よりは低い温度である。この工程で、自重により第２の球状粒子３が第１の球状粒子４の間のガラス膜５に沈み、第２の球状粒子３はガラス膜５中に粒子の下半分が部分的に埋包される（図４（ｆ））。その結果、第２の球状粒子３は、下層の第１の球状粒子４によって形成された凹凸の凹部に、第１の球状粒子４に完全に接した状態で配置されるので、第２の球状粒子３は０．０５μｍ間隔（０．３μｍピッチ）で配列される。なお、上面からみると図３に示すような状態で配列されている。
【００４３】
その状態で、周囲の温度を降下させることで、第２の球状粒子３はガラス膜５中に粒子の下半分が部分的に埋包された状態で固定され、目的の反射抑止膜が得られる。
【００４４】
このように、本実施例によって得られた反射抑止膜は、第２の球状粒子によって形成される表面の略球状の微小粒子が略一定の粒子間隔を保って配置されているため、反射抑止効果と散乱防止効果に優れ、太陽光の透過量を多くすることができる。
【００４５】
（実施例２）
本実施例は、図５、図６に示されるように、第１の球状粒子４の直径が第２の球状粒子３よりも小さい場合の実施例である。本実施例では、第１の球状粒子の直径は０．１５μｍであり、第２の球状粒子の直径は０．２５μｍである。反射抑止膜の製造工程は、基本的に実施例１と同様であるが、図７を用いて詳細を説明する。
【００４６】
＜第１ステップ＞
図７（ａ）に示す最初にガラス基板１上に形成するガラス膜２の厚さは０．０３０μｍである。実施例１と同様にして、第１の球状粒子４はガラス膜中に粒子の下半分が部分的に埋包された状態で固定される（図７（ｂ）、図７（ｃ））。この状態では、第１の球状粒子４が沈み込んだことにより、ガラス膜２の厚さは０．０７５μｍになっている。
【００４７】
＜第２ステップ＞
次に、ガラス膜２の上に、さらに、ガラス基板１の表面からの厚さ（ガラス膜２およびガラス膜５の合計の厚さ）が０．２０３μｍとなるように、低融点の石英ガラス（光透過性材料）からなるガラス膜５を形成した（図７（ｄ））。この厚さは第１の球状粒子の直径を超えているが、ガラス膜５の表面は平坦ではなく、第１の球状粒子の配列による凹凸を反映した形状となっている。なお、ガラス膜５の融点は、ガラス膜２の融点よりも低い。
【００４８】
図７（ｄ）に示す状態の積層体を、実施例１と同様に第２の球状粒子３を含んだ分散液に浸漬し、引き上げると、ガラス膜５の表面上の凹部に位置するように第１の球状粒子４が析出する。この積層体を乾燥することにより第２の球状粒子３をガラス膜５上に仮固定した（図７（ｅ））。
【００４９】
次に、実施例１と同様に、周囲の温度をガラス膜５の融点以上の温度まで上昇させることで、第２の球状粒子３はガラス膜５中に粒子の下半分が部分的に埋包された状態となる（図７（ｆ））。その結果、第２の球状粒子３は、下層の第１の球状粒子４によって形成された凹凸の凹部に、第１の球状粒子４に完全に接した状態で配置されるので、第２の球状粒子３は０．０５μｍ間隔（０．３μｍピッチ）で配列される。なお、上面からみると図６に示すような状態で配列されている。
【００５０】
本実施例においては、実施例１と同様の効果に加え、反射抑止膜の厚さが、実施例１の場合よりも薄くなるので、反射抑止膜中での太陽光の吸収が減る。
【００５１】
＜本発明の反射抑止膜の透過率の周波数特性＞
本発明の反射抑止膜について、ＦＤＴＤ法による透過率の周波数特性のシミュレーション計算を行った。シミュレーション計算において、照射される光は、偏波方向が最近接粒子方向あるいは第２近接粒子方向であり、進行方向が光透過性支持体の表面に垂直な方向である直線偏光とし、２つの偏波方向に対する計算結果の平均をその値とした。また、微小粒子の直径は０．２０、０．２５、０．３０μｍとし、該微小粒子の下半分が光透過性材料中に埋包されており、隣り合う微小粒子の間隔は０．０５μｍとした（すなわち、ピッチはそれぞれ０．２５、０．３０、０．３５μｍである）。比較として、単層の低反射膜（厚さ０．１μｍのＭｇＦ2、屈折率ｎ＝１．３８）についてもシミュレーション計算を実施した。結果を図８に示す。
【００５２】
図８に示されるように、直径が０．２０または０．２５の微小粒子を０．０５μｍの間隔で配列した場合は、単層膜の低反射膜よりも可視域付近での透過率が高いことから、全体として太陽光の透過性に優れていると考えられる。微小粒子の直径が０．３μｍの場合は、約０．５μｍ以下の波長の光の透過率が急激に減少するため、全体としての太陽光の透過性は単層膜よりも悪くなってしまうと考えられる。
【００５３】
＜従来の反射抑止膜の透過率の周波数特性＞
一方、従来の微小粒子が間隔を空けずに敷き詰められた反射抑止膜についても、微小粒子の間隔を０μｍとした以外は上記と同様にして、透過率の周波数特性をシミュレーション計算により求めた。結果を図９に示す。
【００５４】
図９に示されるように、微小粒子の直径が０．２０、０．２５、０．３０μｍの場合のいずれにおいても、低波長側の透過率が若干高くなるだけなので、全体としては、単層膜の低反射膜よりも太陽光の透過性が悪くなると考えられる。
【００５５】
＜太陽光垂直透過率＞
図８、図９の結果を定量的に比較するために、下記表１に示す直径を有する微小粒子が同表に示す間隔で配列された反射抑止膜の各々について、太陽光垂直透過率を求めた。まず、図８、図９と同様に、各条件の反射抑止膜の垂直透過率をＦＤＴＤ法によるシミュレーション計算で求めた。次に、この垂直透過率と、ＪＩＳ  Ｃ８９１１に準拠した太陽光スペクトルとの積を積分し、それを太陽光スペクトルの積分値で割った値を太陽光垂直透過率（％）とした。求めた太陽光垂直透過率の値を表１に示す。
【００５６】
【表１】
2012163794.tif 000003
【００５７】
表１に示されるように、微小粒子の直径が０．２〜０．２７５μｍであり、間隔が０．０２５〜０．０５μｍの場合において、太陽光垂直透過率が高くなる傾向にあることが分かる。なお、比較として上述の単層の反射抑止膜（厚さ０．１μｍのＭｇＦ2、屈折率ｎ＝１．３８）の太陽光垂直透過率は、９７．８％であった。したがって、上記の場合の中でも、特に、微小粒子の直径が０．２〜０．２５μｍであり、間隔が０．０２５〜０．０５μｍの場合は、単層の反射抑止膜よりも太陽光垂直透過率が高くなっている。
【００５８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
１  光透過性支持体（ガラス基板）、２，５  光透過性材料（ガラス膜）、２０  微小粒子層、３  第２の球状粒子、４  第１の球状粒子。
【図１】
2012163794.tif 000004
【図２】
2012163794.tif 000005
【図３】
2012163794.tif 000006
【図４】
2012163794.tif 000007
【図５】
2012163794.tif 000008
【図６】
2012163794.tif 000009
【図７】
2012163794.tif 000010
【図８】
2012163794.tif 000011
【図９】
2012163794.tif 000012
【図１０】
2012163794.tif 000013